ПОТОЛОЧНАЯ ПЛИТКА НА ОСНОВЕ МИНЕРАЛЬНОГО ВОЛОКНА

3
1. Мокро-валянная основа для акустической плитки, выполненная по существу из минерального волокна и связующего в виде крахмала и/или латекса, где указанное минеральное волокно состоит из шлака и натурального камня с содержанием более 6% масс. и имеет диаметр от 4,5 до 8,3 микрон, при этом плотность указанной основы составляет от 11,4 до 14,2 фунта на кубический фут (182,6-227,5 кг/м).
2. Мокро-валянная основа по п. 1, отличающаяся тем, что натуральным камнем является гранит.
3. Мокро-валянная основа по п. 2, отличающаяся тем, что содержание гранита в минеральном волокне составляет приблизительно 17% масс.
4. Мокро-валянная основа по п. 1, отличающаяся тем, что натуральным камнем является базальт.
5. Мокро-валянная основа по п. 4, отличающаяся тем, что содержание базальта в минеральном волокне составляет от приблизительно 20% до приблизительно 40% масс.
6. Мокро-валянная основа по п. 1, отличающаяся тем, что минеральное волокно является продуктом традиционного процесса кручения, в ходе которого используется обеспыливающая жидкость, и минеральное волокно содержит остаточное количество указанной обеспыливающей жидкости.
3
3
7. Акустическая плитка малой толщины, содержащая мокро-валянную основу из минерального волокна, составляющую по существу всю толщину указанной плитки, нетканый пористый стекловолокнистый холст, приклеенный с одной из сторон указанной основы и покрытый светоотражающим воздухопроницаемым покрытием со стороны, противоположной от указанной основы, при этом по меньшей мере 90% массы указанной основы составляют минеральная вата и связующее, причем масса связующего составляет менее 1/11 от массы минерального волокна, при этом плотность указанной основы 2 0227.0139RU1 Replacement Claims for substantial examination-translation составляет от приблизительно 11,4 фунта на кубический фут (182,6 кг/м) до приблизительно 14,2 фунта на кубический фут (227,5 кг/м), средний диаметр минерального волокна составляет от 4,5 до 8,3 микрон, толщина указанной основы составляет менее 11/16 дюйма (1,75 см), и при этом композит из указанных основы, холста и покрытия обладает коэффициентом снижения шума (NRC) приблизительно 0,60 и показателем уменьшения энергии звуковых волн (CAC) приблизительно 23 при номинальной толщине композита в 1/2 дюйма (1,27 см), и NRC приблизительно 0,75 и CAC приблизительно 24 при номинальной толщине композита в 5/8 дюйма (1,59 см).
8. Акустическая плитка малой толщины по п. 7, отличающаяся тем, что указанное минеральное волокно состоит из смеси шлака доменной плавки и гранита, при этом массовая доля гранита составляет свыше 6%.
9. Акустическая плитка малой толщины по п. 7, отличающаяся тем, что минеральное волокно состоит из смеси шлака доменной плавки и базальта.
10. Акустическая плитка малой толщины по п. 9, отличающаяся тем, что содержание базальта составляет от приблизительно 20% до приблизительно 40% от массы минерального волокна.
11. Акустическая плитка малой толщины по п. 7, отличающаяся тем, что минеральное волокно содержит напыленный слой обеспыливающей жидкости, способствующий получению основы с низкой плотностью в процессе мокрого валяния.
3
3
12. Высокоэффективная акустическая плитка, содержащая мокро-валянную основу из минерального волокна, составляющую по существу всю толщину указанной плитки, нетканый пористый стекловолокнистый холст, приклеенный с одной из сторон указанной основы и покрытый светоотражающим воздухопроницаемым покрытием со стороны, противоположной от указанной основы, при этом по меньшей мере 90% от массы основы составляет минеральная вата и связующее, причем масса связующего вещества составляет менее 1/11 от массы минерального волокна, при этом плотность указанной основы составляет от приблизительно 11,4 фунта на кубический фут (182,6 кг/м) до приблизительно 14,2 фунта на кубический фут (227,5 кг/м), средний диаметр минерального волокна составляет от 4,5 до 8,3 микрон, толщина основы составляет более 3 0227.0139RU1 Replacement Claims for substantial examination-translation 5/8 дюйма (1,59 см), задняя поверхность основы покрыта акустически отражающим материалом, и указанная плитка обладает NRC по меньшей мере 0,85.
13. Высокоэффективная акустическая плитка по п. 12, отличающаяся тем, что акустически отражающий материал является глиняным покрытием.
14. Высокоэффективная акустическая плитка по п. 12, отличающаяся тем, что минеральное волокно является смесью шлака и гранита, при этом содержание гранита составляет более 6% от массы волокна.
15. Высокоэффективная акустическая плитка по п. 12, отличающаяся тем, что минеральное волокно является смесью шлака и базальта, при этом содержание базальта составляет от приблизительно 20% до приблизительно 40% от массы минерального волокна.